Procédé de préparation de phosphate ferrique de lithium-manganèse, comprenant : S1 : mélanger un sel ferrique, un phosphate et un acide pour préparer une solution de ferrophosphore acide ; S2 : prendre une partie de la solution de ferrophosphore acide en tant que solution de base, ajouter un alcali pour ajuster une valeur de pH de la solution de base, et ajouter la solution de ferrophosphore acide restante, une solution prémélangée de phosphore-manganèse et une solution alcaline dans des flux parallèles pour réaction, dans lequel la solution prémélangée de phosphore-manganèse est obtenue en mélangeant une solution de pyrophosphate de dihydrogène disodique avec une solution de sel de manganèse à l'avance à travers un mélangeur tubulaire avant d'entrer dans un système réactionnel ; S3 : effectuer une séparation solide-liquide après la fin de la réaction en S2 pour obtenir un solide, laver et déshydrater le solide pour obtenir un premier matériau solide ; S4 : mélanger le premier matériau solide avec une source de lithium et de l'eau, effectuer une réaction hydrothermique dans des conditions acides, ajouter une source de carbone après la fin de la réaction, mélanger et effectuer un séchage par pulvérisation pour obtenir un second matériau solide ; et S5 : calciner le second matériau solide sous atmosphère inerte pour obtenir le phosphate ferrique de lithium-manganèse. Procédé de préparation selon la revendication 1, dans lequel à l'étape S1, un rapport molaire d'un élément ferrique à un élément phosphore dans la solution acide de ferrophosphore est de 1:(1,02 à 1,05). Procédé de préparation selon la revendication 1, dans lequel à l'étape S1, une valeur de pH de la solution acide de ferrophosphore est de -1,0 à 0,5. Procédé de préparation selon la revendication 1, dans lequel à l'étape S2, une valeur de pH de la solution de base est de 1,8 à 2,0 ; et une valeur de pH du système réactionnel est régulée entre 1,8 et 2,0 pendant le processus de réaction. Procédé de préparation selon la revendication 1, dans lequel à l'étape S2, une concentration de la solution de pyrophosphate de dihydrogène disodique est de 0,5 à 1,0 mol/L, et une concentration de la solution de sel de manganèse est de 0,5 à 1,0 mol/L. Procédé de préparation selon la revendication 5, dans lequel à l'étape S2, un flux d'alimentation de la solution acide de ferrophosphore est de 100 à 200 ml/h, une concentration d'ions ferriques dans la solution acide de ferrophosphore est de 0,1 à 2,0 mol/L, et la solution acide de ferrophosphore et la solution prémélangée de phosphore-manganèse sont alimentées à un rapport de fer-manganèse étant de (0,25 à 4):1. Procédé de préparation selon la revendication 1, dans lequel à l'étape S3, une température de déshydratation est de 550 à 700°C. Procédé de préparation selon la revendication 1, dans lequel à l'étape S4, après que le premier matériau solide ait été mélangé avec la source de lithium et de l'eau, un acide est ajouté pour ajuster une valeur de pH entre 2,5 et4,0, puis la réaction hydrothermique est effectuée. Procédé de préparation selon la revendication 1, dans lequel dans l’étape S4, une température pour la réaction hydrothermique est de 100 à 120°C. Utilisation du procédé selon l'une quelconque des revendications 1 à 9 pour préparer des batteries lithium-ion.